(57)【要約】【課題】前画像の履歴が残ることで生じる残像現象（ゴースト）の発生を抑制した画像が得られる画像形成装置の提供。【解決手段】式（１）：：（△Ｖ／２０）−１≦△Ｃ≦（△Ｖ／２０）＋１、式（２）：△Ｖ≧３０を満たす感光体１０と、帯電装置２０（帯電手段の一例）と、露光装置３０（露光手段の一例）と、現像装置４０（現像手段の一例）と、転写装置５０（転写手段の一例）と、除電装置８０（除電手段の一例）と、を備え、除電後帯電するまでの時間が１００ｍｓｅｃ以下の画像形成装置である。但し、式（１）及び式（２）中、△Ｖは、除電後帯電までの時間Ｔｃ（ｍｓｅｃ）が経過したときの感光体１０の未露光部の表面電位（Ｖ）と、除電後現像までの時間Ｔｄ（ｍｓｅｃ）が経過したときの感光体１０の未露光部の表面電位（Ｖ）と、の差（絶対値）を示す。△Ｃは転写による感光体１０の静電容量の低下率（％）を示す。【選択図】図４
2013200421.tif 000002
【特許請求の範囲】
【請求項１】
下記式（１）及び式（２）を満たす電子写真感光体と、
前記電子写真感光体の表面を帯電させる帯電手段と、
帯電した前記電子写真感光体の表面を露光して静電潜像を形成する露光手段と、
トナーを含む現像剤を収納し、当該現像剤によって、前記電子写真感光体に形成された静電潜像をトナー像に現像する現像手段と、
前記トナー像を被転写体に転写する転写手段と、
前記トナー像が前記被転写媒体に転写された後、前記電子写真感光体の表面が帯電される前に、前記電子写真感光体の表面に除電光を照射して除電する除電手段と、
を備え、
前記電子写真感光体の表面を除電した後、帯電するまでの時間が１００ｍｓｅｃ以下である画像形成装置。
・式（１）：（△Ｖ／２０）−１≦△Ｃ≦（△Ｖ／２０）＋１
・式（２）：△Ｖ≧３０
（式（１）及び式（２）中、△Ｖは、前記電子写真感光体の表面を除電した後、帯電するまでの時間Ｔｃ（ｍｓｅｃ）が経過したときにおける電子写真感光体の未露光部の表面電位（Ｖ）と、前記電子写真感光体の表面を除電した後、現像するまでの時間Ｔｄ（ｍｓｅｃ）が経過したときにおける電子写真感光体の未露光部の表面電位（Ｖ）と、の差（絶対値）を示す。△Ｃは、トナー像の転写による前記電子写真感光体の未露光部の静電容量の低下率（％）を示す。）
【請求項２】
下記式（１）及び式（２）を満たす電子写真感光体と、
前記電子写真感光体の表面を帯電させる帯電手段と、
帯電した前記電子写真感光体の表面を露光して静電潜像を形成する露光手段と、
トナーを含む現像剤を収納し、当該現像剤によって、前記電子写真感光体に形成された静電潜像をトナー像に現像する現像手段と、
前記トナー像を被転写体に転写する転写手段と、
前記トナー像が前記被転写媒体に転写された後、前記電子写真感光体の表面が帯電される前に、前記電子写真感光体の表面に除電光を照射して除電する除電手段と、
を備え、
前記電子写真感光体の表面を除電した後、帯電するまでの時間が１００ｍｓｅｃ以下であり、
画像形成装置に着脱されるプロセスカートリッジ。
・式（１）：（△Ｖ／２０）−１≦△Ｃ≦（△Ｖ／２０）＋１
・式（２）：△Ｖ≧３０
（式（１）及び式（２）中、△Ｖは、前記電子写真感光体の表面を除電した後、帯電するまでの時間Ｔｃ（ｍｓｅｃ）が経過したときにおける電子写真感光体の未露光部の表面電位（Ｖ）と、前記電子写真感光体の表面を除電した後、現像するまでの時間Ｔｄ（ｍｓｅｃ）が経過したときにおける電子写真感光体の未露光部の表面電位（Ｖ）と、の差（絶対値）を示す。△Ｃは、トナー像の転写による前記電子写真感光体の未露光部の静電容量の低下率（％）を示す。）
【発明の詳細な説明】
【技術分野】
【０００１】
本発明は、画像形成装置
【背景技術】
【０００２】
近年、電子写真感光体、帯電手段、露光手段、現像手段、転写手段、除電手段を有する、いわゆる電子写真方式（ゼログラフィー方式）の画像形成装置が知られている。
【０００３】
例えば、機械的強度の高い保護層を有する感光体を使用し、除電開始から帯電終了までの時間を、表面保護層の膜厚および比誘電率との間で適切に制御する画像形成装置（例えば、特許文献１参照）が提案されている。
また、例えば、非書き込み部における転写後の感光体表面電位が、絶対値として、１００Ｖ以下である画像形成装置（例えば、特許文献２〜３参照）が提案されている。
また、例えば、数式（１）［除電−帯電間の時間（秒）＝Ｐ／Ｓ：但し、Ｐは除電手段の中心に正対した静電潜像担持体表面と帯電器中心に対応した静電潜像担持体表面の周長（ｍｍ）を表す。Ｓは、システム線速（ｍｍ／秒）を表す］で表される除電−帯電間の時間が０．１５秒以下である画像形成装置（例えば、特許文献４参照）が提案されている。
【先行技術文献】
【特許文献】
【０００４】
【特許文献１】特開２００８−２９９０３９号公報
【特許文献２】特開２００６−２５１６７１号公報
【特許文献３】特開２００６−３３７９１１号公報
【特許文献４】特開２００５−２０８５９４号公報
【発明の概要】
【発明が解決しようとする課題】
【０００５】
本発明の課題は、前画像の履歴が残ることで生じる残像現象（以下、「ゴースト」と称する）、及び濃度ムラの発生を抑制した画像が得られる画像形成装置を提供することである。
【課題を解決するための手段】
【０００６】
上記課題は、以下の手段により解決される。即ち、
請求項１に係る発明は、
下記式（１）及び式（２）を満たす電子写真感光体と、
前記電子写真感光体の表面を帯電させる帯電手段と、
帯電した前記電子写真感光体の表面を露光して静電潜像を形成する露光手段と、
トナーを含む現像剤を収納し、当該現像剤によって、前記電子写真感光体に形成された静電潜像をトナー像に現像する現像手段と、
前記トナー像を被転写体に転写する転写手段と、
前記トナー像が前記被転写媒体に転写された後、前記電子写真感光体の表面が帯電される前に、前記電子写真感光体の表面に除電光を照射して除電する除電手段と、
を備え、
前記電子写真感光体の表面を除電した後、帯電するまでの時間が１００ｍｓｅｃ以下である画像形成装置。
【０００７】
・式（１）：（△Ｖ／２０）−１≦△Ｃ≦（△Ｖ／２０）＋１
・式（２）：△Ｖ≧３０
（式（１）及び式（２）中、△Ｖは、前記電子写真感光体の表面を除電した後、帯電するまでの時間Ｔｃ（ｍｓｅｃ）が経過したときにおける電子写真感光体の未露光部の表面電位（Ｖ）と、前記電子写真感光体の表面を除電した後、現像するまでの時間Ｔｄ（ｍｓｅｃ）が経過したときにおける電子写真感光体の未露光部の表面電位（Ｖ）と、の差（絶対値）を示す。△Ｃは、トナー像の転写による前記電子写真感光体の未露光部の静電容量の低下率（％）を示す。）
【０００８】
請求項２に係る発明は、
下記式（１）及び式（２）を満たす電子写真感光体と、
前記電子写真感光体の表面を帯電させる帯電手段と、
帯電した前記電子写真感光体の表面を露光して静電潜像を形成する露光手段と、
トナーを含む現像剤を収納し、当該現像剤によって、前記電子写真感光体に形成された静電潜像をトナー像に現像する現像手段と、
前記トナー像を被転写体に転写する転写手段と、
前記トナー像が前記被転写媒体に転写された後、前記電子写真感光体の表面が帯電される前に、前記電子写真感光体の表面に除電光を照射して除電する除電手段と、
を備え、
前記電子写真感光体の表面を除電した後、帯電するまでの時間が１００ｍｓｅｃ以下であり、
画像形成装置に着脱されるプロセスカートリッジ。
【０００９】
・式（１）：（△Ｖ／２０）−１≦△Ｃ≦（△Ｖ／２０）＋１
・式（２）：△Ｖ≧３０
（式（１）及び式（２）中、△Ｖは、前記電子写真感光体の表面を除電した後、帯電するまでの時間Ｔｃ（ｍｓｅｃ）が経過したときにおける電子写真感光体の未露光部の表面電位（Ｖ）と、前記電子写真感光体の表面を除電した後、現像するまでの時間Ｔｄ（ｍｓｅｃ）が経過したときにおける電子写真感光体の未露光部の表面電位（Ｖ）と、の差（絶対値）を示す。△Ｃは、トナー像の転写による前記電子写真感光体の未露光部の静電容量の低下率（％）を示す。）
【発明の効果】
【００１０】
請求項１に係る発明によれば、上記式（１）及び式（２）の関係を満たす電子写真感光体を備えない場合に比べ、ゴースト及び濃度ムラの発生を抑制した画像が得られる画像形成装置を提供できる。
請求項２に係る発明によれば、上記式（１）及び式（２）の関係を満たす電子写真感光体を備えない場合に比べ、ゴースト及び濃度ムラの発生を抑制した画像が得られるプロセスカートリッジを提供できる。
【図面の簡単な説明】
【００１１】
【図１】本実施形態に係る電子写真感光体を示す概略部分断面図である。
【図２】他の本実施形態に係る電子写真感光体を示す概略部分断面図である。
【図３】他の本実施形態に係る電子写真感光体を示す概略部分断面図である。
【図４】本実施形態に係る画像形成装置を示す概略構成図である。
【図５】他の本実施形態に係る画像形成装置を示す概略構成図である。
【発明を実施するための形態】
【００１２】
以下、本発明の一例である実施形態について説明する。
【００１３】
本実施形態に係る画像形成装置は、電子写真感光体と、電子写真感光体の表面を帯電させる帯電手段と、帯電した電子写真感光体の表面を露光して静電潜像を形成する露光手段と、トナーを含む現像剤を収納し、当該現像剤によって、電子写真感光体に形成された静電潜像をトナー像に現像する現像手段と、トナー像を被転写体に転写する転写手段と、トナー像が被転写媒体に転写された後、電子写真感光体の表面が帯電される前に、電子写真感光体の表面に除電光を照射して除電する除電手段と、を備えた画像形成装置である。
そして、電子写真感光体として、下記式（１）及び式（２）を満たす電子写真感光体を適用する。
【００１４】
・式（１）：（△Ｖ／２０）−１≦△Ｃ≦（△Ｖ／２０）＋１
・式（２）：△Ｖ≧３０
式（１）及び式（２）中、△Ｖは、電子写真感光体の表面を除電した後、帯電するまでの時間Ｔｃ（ｍｓｅｃ）が経過したときにおける電子写真感光体の未露光部の表面電位（Ｖ）と、電子写真感光体の表面を除電した後、現像するまでの時間Ｔｄ（ｍｓｅｃ）が経過したときにおける電子写真感光体の未露光部の表面電位（Ｖ）と、の差（絶対値）を示す。
△Ｃは、トナー像の転写による電子写真感光体の未露光部の静電容量の低下率（％）を示す。
【００１５】
なお、△Ｖ、△Ｃを求めるための諸条件（転写電圧、除電光の強度、時間Ｔｃ（ｍｓｅｃ）、時間Ｔｄ（ｍｓｅｃ）等）は、対象となる画像形成装置の構成により決定される。
また、静電容量の低下率△Ｃ（％）は、電子写真感光体に形成されたトナー像を直接、記録紙等の被転写体に転写する直接転写方式の場合、当該トナー像を記録紙等の被転写体に転写するときに印加される電圧によって電子写真感光体の静電容量が低下する割合を示す。
一方、静電容量の低下率△Ｃ（％）は、電子写真感光体に形成されたトナー像を、中間転写体に転写した後、記録紙等の被転写体に転写する中間転写方式の場合、当該トナー像を中間転写体に転写するときに印加される電圧によって電子写真感光体の静電容量が低下する割合を示す。
【００１６】
本実施形態に係る画像形成装置では、式（１）及び式（２）を満たす電子写真感光体を適用することで、ゴースト及び濃度ムラの発生を抑制した画像が得られる。
この理由は、定かではないが、以下に示す理由によるものと考えられる。
【００１７】
近年、画像形成装置の高速化に伴い、除電から帯電までの時間（電子写真感光体の表面を除電した後、帯電するまでの時間Ｔｃ）が短くなってきている。特に、除電から帯電までの時間が１００ｍｓｅｃ以下と高速化された画像形成装置では、除電から帯電までの時間が短くなったことにより、電子写真感光体の表面の表面電位が十分に除かれる前に帯電が行なわれることとなり、ゴースト（前画像の履歴が残ることで生じる残像現象）が生じることがある。
【００１８】
このように、除電から帯電までの時間が短い高速画像形成において、ゴーストが発生する仕組みとしては、次のような現象が生じているためと考えられている。
まず、除電から帯電までの時間が短いと、前サイクルの未露光部（非画像部）では、除電により感光層（例えば電荷発生層）で発生したキャリアが、帯電が終了するまでに、電子写真感光体の表面に到達せず、帯電終了後に電子写真感光体の表面電位を低下させると考えられる。
一方、前サイクルの露光部（画像部）では、露光により電子写真感光体の表面電位がすでに低下しており、除電により感光層（例えば電荷発生層）で発生するキャリア数が未露光部（非画像部）と比べて極めて少ないことから、帯電終了後の電子写真感光体の表面電位の低下が小さいと考えられる。
したがって、前サイクルの露光部（画像部）では、未露光部（非画像部）と比べて表面電位が高くなり、このような状態で現像すると、画像濃度低下して、ゴーストが発生すると考えられる。
また、ゴーストの発生は、感光体の電荷輸送層の膜厚を薄くしてゆけば、上記△Ｖ＜３０となり抑制されるが、電荷輸送層の膜厚が薄いと、電子写真感光体の帯電性が得られず、濃度ムラが発生することがある。
【００１９】
これに対して、式（１）及び（２）を満たす電子写真感光体を適用すると、除電から帯電までの時間が１００ｍｓｅｃ以下と高速化された画像形成装置において、ゴースト及び濃度ムラの発生を抑制すると考えられる。
具体的には、感光体の電荷輸送層の膜厚を調整することにより、感光体の帯電性を確保し、濃度ムラを抑制する。
電荷輸送層の膜厚を調整することにより、式（２）を満たし、前サイクルの未露光部（非画像部）では、除電により感光層（例えば電荷発生層）で発生したキャリアが、帯電が終了するまでに、電子写真感光体の表面に到達せず、帯電終了後に電子写真感光体の表面電位を低下させることにより、未露光部の帯電電位が露光部と比べて低下し、未露光部の現像性が上昇する。
そこで、式（1）を満たすことにより、転写によって電子写感光体の静電容量を低下させ、電子写真感光体の前サイクルの未露光部（非画像部）での現像性が積極的に低下させる。この静電容量低下による現像性低下分が、帯電電位低下による現像性上昇分と相殺されることにより、ゴーストを抑制する。
【００２０】
このため、本実施形態に係る画像形成装置では、ゴースト及び濃度ムラの発生を抑制した画像が得られると考えられる。
【００２１】
ここで、電子写真感光体は、上記式（１）を満たすが、望ましくは下記（１−２）、より望ましくは下記式（１−３）を満たすことがよい。
また、電子写真感光体は、上記式（２）を満たすが、望ましくは下記（２−２）、より望ましくは下記式（２−３）を満たすことがよい。
・式（１−２）：（△Ｖ／２０）−０．７≦△Ｃ≦（△Ｖ／２０）＋０．７
・式（１−３）：（△Ｖ／２０）−０．３≦△Ｃ≦（△Ｖ／２０）＋０．３
・式（２−２）：７０≧△Ｖ≧３０
・式（２−３）：５０≧△Ｖ≧３０
【００２２】
電子写真感光体が式（１）を満たすためには、例えば、電子写真感光体として、導電性基体と、導電性基体上に設けられた感光層と、感光層上に設けられた保護層と、を有し、保護層が、反応性電荷輸送材料と、必要に応じて、その他反応性物質（例えばグアナミン化合物、メラミン化合物等）と、を含む組成物の硬化膜であって、積極的に反応性電荷輸送材料やその他反応性物質等の未反応基を残留させた硬化膜で構成した電子写真感光体を適用することがよい。これにより、保護層において、未反応基によって、保護層中に電荷（キャリア）が蓄積され易く、そして、転写により当該蓄積された電荷が解放され、その結果、電子写真感光体の未露光部（非画像部）の静電容量が低下し易くなると考えられる。これは、転写時において、トナーが載らない未露光部（非画像部）では、トナーが載る露光部（画像部）と比べて転写電圧の負荷が増大し、保護層中に蓄積した電荷が解放され易くなり、静電容量が低下すると考えられるためである。
なお、保護層において、積極的に反応性電荷輸送材料等の未反応基を残留させるには、反応性電荷輸送材料を含む組成物の硬化時間（例えば加熱・乾燥時間等）を調整することがよい。
【００２３】
また、電子写真感光体が式（２）を満たすためには、感光層（特に電荷輸送層）の厚み（例えば、感光層又は電荷輸送層の厚み２０μｍ以上４０μｍ以下）を調整することがよい。
【００２４】
なお、式（１）及び式（２）において、△Ｖ、△Ｃは、後述する「感光体の△Ｖの測定」、「感光体の△Ｃの測定」により測定された値である。
【００２５】
以下、本実施形態に係る画像形成装置を図面を参照しつつ、詳細に説明する。
【００２６】
図４は、本実施形態に係る画像形成装置を示す概略構成図である。
本実施形態に係る画像形成装置１０１は、図４に示すように、例えば、矢印Ａで示すように、時計回り方向に回転する電子写真感光体１０と、電子写真感光体１０の上方に、電子写真感光体１０に相対して設けられ、電子写真感光体１０の表面を帯電させる帯電装置２０（帯電手段の一例）と、帯電装置２０により帯電した電子写真感光体１０の表面に露光して、静電潜像を形成する露光装置３０（露光手段の一例）と、露光装置３０により形成された静電潜像に現像剤に含まれるトナーを付着させて電子写真感光体１０の表面にトナー像を形成する現像装置４０（現像手段の一例）と、記録紙Ｐ（被転写媒体）をトナーの帯電極性とは異なる極性に帯電させて記録紙Ｐに電子写真感光体１０上のトナー像を転写させる転写装置５０と、電子写真感光体１０の表面をクリーニングするクリーニング装置７０（トナー除去手段の一例）と、転写装置５０によってトナー像が記録紙Ｐに転写された後、帯電装置２０によって電子写真感光体１０の表面が帯電される前に、電子写真感光体１０の表面に除電光を照射して除電する除電装置８０（除電手段の一例）と、を備える。そして、トナー像が形成された記録紙Ｐを搬送しつつ、トナー像を定着させる定着装置６０が設けられている。
【００２７】
以下、本実施形態に係る画像形成装置１０１における主な構成部材の詳細について説明する。
【００２８】
［電子写真感光体］
図１から図３は、それぞれ本実施形態に係る電子写真感光体１０の一部の断面を概略的に示している。
図１に示す電子写真感光体１０は、導電性支持体４上に下引層１が設けられ、下引層の上に感光層として電荷発生層２及び電荷輸送層３が設けられ、さらに最表面層となる表面保護層５が設けられている。
図２に示す電子写真感光体１０は、図１に示す電子写真感光体１０と同様に電荷発生層２と電荷輸送層３とに機能が分離された感光層を備えているが、下引層１の上に電荷輸送層３、電荷発生層２、表面保護層５が順次設けられている。
図３に示す電子写真感光体１０は、電荷発生材料と電荷輸送材料とを同一の層、すなわち単層型感光層６（電荷発生／電荷輸送層）に含有し、感光層６の上には表面保護層５が設けられている。
【００２９】
なお、図１〜図３に示す電子写真感光体１０は、感光層上に表面保護層５を設け、当該表面保護層５を最表面層とした形態を示しているが、表面保護層５を設けない場合、感光層の最上層が最表面層となる。具体的には、図１に示す電子写真感光体１０の層構成であって、表面保護層５を設けない層構成の場合、電荷輸送層３が最表面層に相当する。また、図３に示す電子写真感光体１０の層構成であって、表面保護層５を設けない層構成の場合、単層型感光層６が最表面層に相当する。
【００３０】
以下、代表例として図に示す電子写真感光体１０に基づいて、各要素について説明する。なお、符号は省略して説明する。
【００３１】
以下、電子写真感光体１０の各要素について説明する。なお、符号は省略して説明する。
【００３２】
（導電性基体）
導電性基体としては、従来から使用されているものであれば、如何なるものを使用してもよい。例えば、薄膜（例えばアルミニウム、ニッケル、クロム、ステンレス鋼等の金属類、及びアルミニウム、チタニウム、ニッケル、クロム、ステンレス鋼、金、バナジウム、酸化錫、酸化インジウム、酸化錫インジウム（ＩＴＯ）等の膜）を設けたプラスチックフィルム等、導電性付与剤を塗布又は含浸させた紙、導電性付与剤を塗布又は含浸させたプラスチックフィルム等が挙げられる。基体の形状は円筒状に限られず、シート状、プレート状としてもよい。
【００３３】
導電性基体として金属パイプを用いる場合、表面は素管のままであってもよいし、予め鏡面切削、エッチング、陽極酸化、粗切削、センタレス研削、サンドブラスト、ウエットホーニングなどの処理が行われていてもよい。
【００３４】
（下引層）
下引層は、例えば、結着樹脂と、金属酸化物粒子と、電子受容性化合物と、必要に応じて、その他添加物と、を含んで構成される。
【００３５】
結着樹脂としては、公知の樹脂が挙げられるが、例えば、公知の高分子樹脂化合物（例えば、ポリビニルブチラール等のアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール樹脂、フェノール−ホルムアルデヒド樹脂、メラミン樹脂、ウレタン樹脂等）、電荷輸送性基を有する電荷輸送性樹脂、導電性樹脂（例えばポリアニリン等）等が挙げられる。
これらの中でも、結着樹脂としては、上層（電荷発生層）の塗布溶剤に不溶な樹脂が望ましく、特に、フェノール樹脂、フェノール−ホルムアルデヒド樹脂、メラミン樹脂、ウレタン樹脂、エポキシ樹脂等が好適である。
【００３６】
金属酸化物粒子としては、例えば、粉体抵抗（体積抵抗率）１０２Ω・ｃｍ以上１０１１Ω・ｃｍ以下の金属酸化物粒子が挙げられ、具体的には、例えば、酸化錫、酸化チタン、酸化亜鉛、酸化ジルコニウム等が挙げられる。
これらの中でも、金属酸化物粒子としては、酸化亜鉛が好適である。
【００３７】
金属酸化物粒子は、表面処理を行ったものでもよく、表面処理種の異なるもの、または粒子径の異なるものなどを２種以上混合して用いてもよい。
【００３８】
金属酸化物粒子の体積平均粒径は５０ｎｍ以上５００ｎｍ以下（望ましくは６０以上１０００以下）であることが望ましい。
金属酸化物粒子の比表面積（ＢＥＴ法による比表面積）は、１０ｍ２／ｇ以上であることが望ましい。
【００３９】
金属酸化物粒子の含有量は、例えば、結着樹脂に対して、１０質量％以上８０質量％以下であることが望ましく、より望ましくは４０質量％以上８０質量％以下である。
【００４０】
電子受容性化合物としては、例えば、キノン系化合物（例えばクロラニル、ブロモアニル等）、テトラシアノキノジメタン系化合物、フルオレノン化合物（例えば２，４，７−トリニトロフルオレノン、２，４，５，７−テトラニトロ−９−フルオレノン等）、オキサジアゾール系化合物（例えば２−（４−ビフェニル）−５−（４−ｔ−ブチルフェニル）−１，３，４−オキサジアゾールや２，５−ビス（４−ナフチル）−１，３，４−オキサジアゾール、２，５−ビス（４−ジエチルアミノフェニル）１，３，４−オキサジアゾール等）、キサントン系化合物、チオフェン化合物、ジフェノキノン化合物（例えば３，３’，５，５’テトラ−ｔ−ブチルジフェノキノン等）等の電子輸送性物質等が好適に挙げられ、特にアントラキノン構造を有する化合物がよい。
アントラキノン構造を有する化合物としては、特に、ヒドロキシアントラキノン系化合物、アミノアントラキノン系化合物、アミノヒドロキシアントラキノン系化合物等、アントラキノン構造を有するアクセプター性化合物が好適に挙げられ、具体的には、例えば、アントラキノン、アリザリン、キニザリン、アントラルフィン、プルプリン等がよい。
【００４１】
電子受容性化合物は、金属酸化物粒子とは個別に分散した状態で下引層中に含有してもよいが、金属酸化物粒子の表面に付着した状態で下引層中に含有していてもよい。
【００４２】
電子受容性化合物を金属酸化物粒子の表面に付着させる方法としては、乾式法、又は湿式法が挙げられる。
乾式法は、例えば、金属酸化物粒子に対して攪拌等によりせん断力を付与ししながら、直接又は有機溶媒に溶解させたアクセプター化合物を滴下したり、乾燥空気や窒素ガスとともに噴霧させることにより、電子受容性化合物を金属酸化物粒子の表面に付着させる方法である。滴下又は噴霧する際には、例えば、溶剤の沸点以下の温度で行うことが望ましい。滴下又は噴霧した後、さらに１００℃以上で焼き付けを行ってもよい。
一方、湿式法は、例えば、攪拌、超音波、サンドミルやアトライター、ボールミル等により、金属酸化物粒子を溶剤中に分散しつつ、電子受容性化合物を添加し、溶剤除去して、電子受容性化合物を金属酸化物粒子の表面に付着させる方法である。溶剤除去方法は、例えば、ろ過又は蒸留により行う。溶剤除去後には、さらに１００℃以上で焼き付けを行ってもよい。
【００４３】
電子受容性化合物の含有量は、例えば、金属酸化物粒子に対して０．０１質量％以上２０質量％以下であることがよい。
【００４４】
その他添加物としては、例えば、電子輸送性顔料（例えば多環縮合系、アゾ系等）、ジルコニウムキレート化合物、チタニウムキレート化合物、アルミニウムキレート化合物、チタニウムアルコキシド化合物、有機チタニウム化合物、シランカップリング剤等の公知の材料が用いられる。特に、シランカップリング剤は、金属酸化物粒子の表面処理に用いられるが、添加物としてさらに下引層に添加してもよい。
シランカップリング剤の具体例としては、例えば、ビニルトリメトキシシラン、γ−メタクリルオキシプロピル−トリス（β−メトキシエトキシ）シラン、β−（３，４−エポキシシクロヘキシル）エチルトリメトキシシラン、γ−グリシドキシプロピルトリメトキシシラン、ビニルトリアセトキシシラン、γ−メルカプトプロピルトリメトキシシラン、γ−アミノプロピルトリエトキシシラン、Ｎ−β−（アミノエチル）−γ−アミノプロピルトリメトキシシラン、Ｎ−β−（アミノエチル）−γ−アミノプロピルメチルジメトキシシラン、Ｎ，Ｎ−ビス（β−ヒドロキシエチル）−γ−アミノプロピルトリエトキシシラン、γ−クロルプロピルトリメトキシシラン等が挙げられる。
ジルコニウムキレート化合物の具体例としては、ジルコニウムブトキシド、ジルコニウムアセト酢酸エチル、ジルコニウムトリエタノールアミン、アセチルアセトネートジルコニウムブトキシド、アセト酢酸エチルジルコニウムブトキシド、ジルコニウムアセテート、ジルコニウムオキサレート、ジルコニウムラクテート、ジルコニウムホスホネート、オクタン酸ジルコニウム、ナフテン酸ジルコニウム、ラウリン酸ジルコニウム、ステアリン酸ジルコニウム、イソステアリン酸ジルコニウム、メタクリレートジルコニウムブトキシド、ステアレートジルコニウムブトキシド、イソステアレートジルコニウムブトキシド等が挙げられる。
【００４５】
下引層の形成の際には、上記成分を溶媒に加えた下引層形成用塗布液が使用される。
また、下引層形成用塗布液中に粒子を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。ここで、高圧ホモジナイザーとしては、高圧状態で分散液を液−液衝突や液−壁衝突させて分散する衝突方式や、高圧状態で微細な流路を貫通させて分散する貫通方式などが挙げられる。
【００４６】
下引層形成用塗布液を導電性基体上に塗布する方法としては、浸漬塗布法、突き上げ塗布法、ワイヤーバー塗布法、スプレー塗布法、ブレード塗布法、ナイフ塗布法、カーテン塗布法等が挙げられる。
【００４７】
下引層の膜厚は、１５μｍ以上が望ましく、１５μｍ以上５０μｍ以下がより望ましく、２０μｍ以上５０μｍ以下がさらに望ましい。
【００４８】
ここで、図示は省略するが、下引層と感光層との間に中間層をさらに設けてもよい。中間層に用いられる結着樹脂としては、ポリビニルブチラールなどのアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール−ホルムアルデヒド樹脂、メラミン樹脂などの高分子樹脂化合物のほかに、ジルコニウム、チタニウム、アルミニウム、マンガン、シリコン原子などを含有する有機金属化合物などが挙げられる。これらの化合物は、単独にあるいは複数の化合物の混合物あるいは重縮合物として用いてもよい。中でも、ジルコニウムもしくはシリコンを含有する有機金属化合物は残留電位が低く環境による電位変化が少なく、また繰り返し使用による電位の変化が少ないなど点から好適である。
【００４９】
中間層の形成の際には、上記成分を溶媒に加えた中間層形成用塗布液が使用される。
中間層を形成する塗布方法としては、浸漬塗布法、突き上げ塗布法、ワイヤーバー塗布法、スプレー塗布法、ブレード塗布法、ナイフ塗布法、カーテン塗布法等の通常の方法が用いられる。
【００５０】
なお、中間層は上層の塗布性改善の他に、電気的なブロッキング層の役割も果たすが、膜厚が大きすぎる場合には電気的な障壁が強くなりすぎて減感や繰り返しによる電位の上昇を引き起こすことがある。したがって、中間層を形成する場合には、０．１μｍ以上３μｍ以下の膜厚範囲に設定することがよい。また、この場合の中間層を下引層として使用してもよい。
【００５１】
（電荷発生層）
電荷発生層は、例えば、結着樹脂と、電荷発生材料と、を含んで構成される。
【００５２】
電荷発生材料としては、有機顔料、無機顔等の既知の電荷発生材料が挙げられる。
有機顔料としては、アゾ顔料（例えばビスアゾ、トリスアゾ等）、縮環芳香族顔料（例えばジブロモアントアントロン等）、ペリレン顔料、ピロロピロール顔料、フタロシアニン顔料等が挙げられる。
無機顔料としては、例えば、三方晶セレン、酸化亜鉛等が挙げられる。
【００５３】
電荷発生材料としては、特に、３８０ｎｍ以上５００ｎｍ以下の露光波長を採用する場合、無機顔料がよく、７００ｎｍ以上８００ｎｍ以下の露光波長を採用する場合、金属及び無金属フタロシアニン顔料がよい。
フタロシアニン顔料としては、特開平５−２６３００７及び特開平５ー２７９５９１に開示されたヒドロキシガリウムフタロシアニン、特開平５−９８１８１に開示されたクロロガリウムフタロシアニン、特開平５−１４０４７２及び特開平５−１４０４７３に開示されたジクロロスズフタロシアニン、特開平４−１８９８７３及び特開平５−４３８１３開示されたチタニルフタロシアニンが特によい。
【００５４】
結着樹脂としては、例えば、ビスフェノールＡタイプあるいはビスフェノールＺタイプ等のポリカーボネート樹脂、アクリル樹脂、メタクリル樹脂、ポリアリレート樹脂、ポリエステル樹脂、ポリ塩化ビニル樹脂、ポリスチレン樹脂、アクリロニトリル−スチレン共重合体樹脂、アクリロニトリル−ブタジエン共重合体、ポリビニルアセテート樹脂、ポリビニルホルマール樹脂、ポリスルホン樹脂、スチレン−ブタジエン共重合体樹脂、塩化ビニリデン−アクリルニトリル共重合体樹脂、塩化ビニル−酢酸ビニル−無水マレイン酸樹脂、シリコーン樹脂、フェノール−ホルムアルデヒド樹脂、ポリアクリルアミド樹脂、ポリアミド樹脂、ポリ−Ｎ−ビニルカルバゾール樹脂等が挙げられる。これらの結着樹脂は、単独又は２種以上混合して用いてもよい。
なお、電荷発生材料と結着樹脂の配合比（質量比）は、例えば１０：１乃至１：１０の範囲が望ましい。
【００５５】
電荷発生層の形成の際には、上記成分を溶剤に加えた電荷発生層形成用塗布液が使用される。
【００５６】
電荷発生層形成用塗布液中に粒子（例えば電荷発生材料）を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。高圧ホモジナイザーとしては、高圧状態で分散液を液−液衝突や液−壁衝突させて分散する衝突方式や、高圧状態で微細な流路を貫通させて分散する貫通方式などが挙げられる。
【００５７】
電荷発生層形成用塗布液を下引層上に塗布する方法としては、浸漬塗布法、突き上げ塗布法、ワイヤーバー塗布法、スプレー塗布法、ブレード塗布法、ナイフ塗布法、カーテン塗布法等が挙げられる。
【００５８】
電荷発生層の膜厚は、望ましくは０．０１μｍ以上５μｍ以下、より望ましくは０．０５μｍ以上２．０μｍ以下の範囲に設定される。
【００５９】
（電荷輸送層）
電荷輸送層は、例えば、電荷輸送材料と、結着樹脂と、を含んで構成される。
電荷輸送層は、例えば、高分子電荷輸送材を含んで構成されててもよい。
【００６０】
電荷輸送材料としては、例えば、電子輸送性化合物、正孔輸送性化合物の既知の材料が挙げられる。
電子輸送性化合物としては、例えば、キノン系化合物（例えばｐ−ベンゾキノン、クロラニル、ブロマニル、アントラキノン等）、テトラシアノキノジメタン系化合物、フルオレノン化合物（例えば、２，４，７−トリニトロフルオレノン等）、キサントン系化合物、ベンゾフェノン系化合物、シアノビニル系化合物、エチレン系化合物等が挙げられる。
正孔輸送性化合物としては、例えば、トリアリールアミン系化合物、ベンジジン系化合物、アリールアルカン系化合物、アリール置換エチレン系化合物、スチルベン系化合物、アントラセン系化合物、ヒドラゾン系化合物等が挙げられる、
これらの電荷輸送材料は、単独で用いてもよいし、２種以上混合して用いてもよい。
【００６１】
電荷輸送材料としては、モビリティーの観点から、以下の構造のものが特によい。
【００６２】
【化１】
2013200421.tif 000003
【００６３】
構造式（Ｂ−１)中、ＲＢ１は水素原子またはメチル基を表し、ｎ’は１または２を表す。また、ＡｒＢ１及びＡｒＢ２は置換又は未置換のアリール基を表し、置換基としてはハロゲン原子、炭素数が１以上５以下のアルキル基、炭素数が１以上５以下のアルコキシ基、又は炭素数が１以上３以下のアルキル基で置換された置換アミノ基を表す。
【００６４】
【化２】
2013200421.tif 000004
【００６５】
構造式（Ｂ−２）中ＲＢ２、ＲＢ２' は各々独立に、水素原子、ハロゲン原子、炭素数１以上５以下のアルキル基、炭素数１以上５以下のアルコキシ基を表わす。ＲＢ３、ＲＢ３’、ＲＢ４、ＲＢ４’は各々独立に、水素原子、ハロゲン原子、炭素数１以上５以下のアルキル基、炭素数１以上５以下のアルコキシ基、炭素数１以上２以下のアルキル基で置換されたアミノ基、置換又は未置換のアリール基、又は、−Ｃ（ＲＢ５）＝Ｃ（ＲＢ６）（ＲＢ７）を表わし、ＲＢ５、ＲＢ６、ＲＢ７は水素原子、置換又は未置換のアルキル基、置換又は未置換のアリール基を表す。またｍ’及びｎ”は０以上２以下の整数である。
【００６６】
【化３】
2013200421.tif 000005
【００６７】
構造式（Ｂ−３）中、ＲＢ８は水素原子、炭素数１以上５以下のアルキル基、炭素数１以上５以下のアルコキシ基、置換もしくは未置換のアリール基、又は、−ＣＨ＝ＣＨ−ＣＨ＝Ｃ（ＡｒＢ３）２を表す。ＡｒＢ３は、置換又は未置換のアリール基を表す。ＲＢ９、ＲＢ１０は各々独立に、水素原子、ハロゲン原子、炭素数１以上５以下のアルキル基、炭素数１以上５以下のアルコキシ基、炭素数１以上２以下のアルキル基で置換されたアミノ基、置換又は未置換のアリール基を表す。
【００６８】
結着樹脂としては、例えば、ポリカーボネート樹脂、ポリエステル樹脂、メタクリル樹脂、アクリル樹脂、ポリ塩化ビニル樹脂、ポリ塩化ビニリデン樹脂、ポリスチレン樹脂、ポリビニルアセテート樹脂、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコン樹脂、シリコン−アルキッド樹脂、フェノール−ホルムアルデヒド樹脂、スチレン−アルキッド樹脂、ポリ−Ｎ−ビニルカルバゾール、ポリシランが挙げられる。結着樹脂としては、例えば、特開平８−１７６２９３号公報や特開平８−２０８８２０号公報に示されているポリエステル系高分子電荷輸送材も挙げられる。これらの結着樹脂は、単独又は２種以上混合して用いてもよい。
なお、電荷輸送材料と結着樹脂との配合比（重量比）は、例えば、１０：１乃至１：５が望ましい。
【００６９】
高分子電荷輸送材料としては、例えば、ポリ−Ｎ−ビニルカルバゾール、ポリシランなどの電荷輸送性を有する公知のものが挙げられる。
特に、高分子電荷輸送材料としては、例えば、特開平８−１７６２９３号公報や特開平８−２０８８２０号公報に示されているポリエステル系高分子電荷輸送材が高い電荷輸送性を有しており、とくに望ましい。なお、高分子電荷輸送材料は、単独で電荷輸送層を構成してもよいが、結着樹脂と混合して電荷輸送層を構成してもよい。
【００７０】
電荷輸送層は、上記成分を溶剤に加えた電荷輸送層形成用塗布液を用いて形成される。
などが挙げられる。
【００７１】
電荷輸送層層形成用塗布液を電荷発生層上に塗布する方法としては、浸漬塗布法、突き上げ塗布法、ワイヤーバー塗布法、スプレー塗布法、ブレード塗布法、ナイフ塗布法、カーテン塗布法等の通常の方法を用いられる。
【００７２】
電荷輸送層の膜厚は、望ましくは５μｍ以上５０μｍ以下、より望ましくは１０μｍ以上４０μｍ以下、さらに望ましくは１０μｍ以上３０μｍ以下の範囲に設定される。
【００７３】
（保護層）
保護層は、例えば、反応性電荷輸送材料を含む組成物の硬化膜で構成されている。つまり、保護層は、反応性電荷輸送材料の重合体（又は架橋体）を含む電荷輸送性硬化膜で構成されている。
【００７４】
また、保護層は、機械的強度を向上させ、電子写真感光体の長寿命化させる観点から、さらにグアナミン化合物及びメラミン化合物から選択される少なくとも１種を含む組成物の硬化膜で構成されていてもよい。つまり、保護層は、反応性電荷輸送材料とグアナミン化合物及びメラミン化合物から選択される少なくとも１種との重合体（架橋体）を含む電荷輸送性硬化膜で構成されていてもよい。
【００７５】
反応性電荷輸送材料について説明する。
反応性電荷輸送材料としては、例えば、反応性官能基として−ＯＨ、−ＯＣＨ３、−ＮＨ２、−ＳＨ、−ＣＯＯＨ等）を持つ反応性電荷輸送材料が挙げられる。
【００７６】
反応性電荷輸送材料は、反応性官能基を少なくとも２つ（さらには３つ）持つ電荷輸送材料であることがよい。この如く、電荷輸送材料に反応性官能基が増えることで、架橋密度が上がり、より強度の高い硬化膜（架橋膜）が得られ易くなる。
【００７７】
反応性電荷輸送材料としては、異物除去部材の摩耗の抑制や、電子写真感光体の磨耗を抑制する観点から、下記一般式（Ｉ）で示される化合物であることが望ましい。
Ｆ−((−Ｒ１３−Ｘ)ｎ１（Ｒ１４）ｎ２−Ｙ)ｎ３        (Ｉ)
一般式（Ｉ）中、Ｆは電荷輸送能を有する化合物から誘導される有機基（電荷輸送骨格）、Ｒ１３及びＲ１４はそれぞれ独立に炭素数１以上５以下の直鎖状若しくは分鎖状のアルキレン基を示し、ｎ１は０又は１を示し、ｎ２は０又は１を示し、ｎ３は１以上４以下の整数を示す。Ｘは酸素、ＮＨ、又は硫黄原子を示し、Ｙは反応性官能基を示す。
【００７８】
一般式（Ｉ）中、Ｆを示す電荷輸送能を有する化合物から誘導される有機基における電荷輸送能を有する化合物としては、アリールアミン誘導体が好適に挙げられる。アリールアミン誘導体としては、トリフェニルアミン誘導体、テトラフェニルベンジジン誘導体が好適に挙げられる。
【００７９】
そして、一般式（Ｉ）で示される化合物は、下記一般式（ＩＩ）で示される化合物であることが望ましい。一般式（ＩＩ）で示される化合物は、特に、電荷移動度、酸化などに対する安定性等に優れる。
【００８０】
【化４】
2013200421.tif 000006
【００８１】
一般式（ＩＩ）中、Ａｒ１からＡｒ４は、同一でも異なっていてもよく、それぞれ独立に置換若しくは未置換のアリール基を示し、Ａｒ５は置換若しくは未置換のアリール基又は置換若しくは未置換のアリーレン基を示し、Ｄは−(−Ｒ１３−Ｘ)ｎ１（Ｒ１４）ｎ２−Ｙを示し、ｃはそれぞれ独立に０又は１を示し、ｋは０又は１を示し、Ｄの総数は１以上４以下である。また、Ｒ１３及びＲ１４はそれぞれ独立に炭素数１以上５以下の直鎖状若しくは分鎖状のアルキレン基を示し、ｎ１は０又は１を示し、ｎ２は０又は１を示し、Ｘは酸素、ＮＨ、又は硫黄原子を示し、Ｙは反応性官能基を示す。
ここで、置換アリール基及び置換アリーレン基における置換基としては、Ｄ以外のものとして、炭素数１乃至４のアルキル基、炭素数１乃至４のアルコキシ基、炭素数６乃至１０の置換若しくは未置換のアリール基等が挙げられる。
【００８２】
一般式（ＩＩ）中、Ｄを示す「−(−Ｒ１３−Ｘ)ｎ１（Ｒ１４）ｎ２−Ｙ」は、一般式（Ｉ）と同様であり、Ｒ１３及びＲ１４はそれぞれ独立に炭素数１以上５以下の直鎖状若しくは分鎖状のアルキレン基である。また、ｎ１として望ましくは、１である。また、ｎ２として望ましくは、１である。また、Ｘとして望ましくは、酸素である。
【００８３】
なお、一般式（ＩＩ）におけるＤの総数は、一般式（Ｉ）におけるｎ３に相当し、望ましくは、２以上４以下であり、さらに望ましくは３以上４以下である。
また、一般式（Ｉ）や一般式（ＩＩ）において、Ｄの総数を一分子中に２以上４以下、望ましくは３以上４以下とすると、架橋密度が上がり、より強度の高い架橋膜が得られ、特に異物除去用のブレード部材を用いた際の電子写真感光体の回転トルクが低減され、ブレード部材の摩耗の抑制や、電子写真感光体の磨耗が抑制される。この詳細は不明であるが、前述したように、反応性官能基の数が増すことで、架橋密度の高い硬化膜が得られ、電子写真感光体の極表面の分子運動が抑制されてブレード部材の表面分子との相互作用が弱まるためと推測される。
【００８４】
一般式（ＩＩ）中、Ａｒ１からＡｒ４としては、下記式（１）から（７）のうちのいずれかであることが望ましい。なお、下記式（１）から（７）は、各Ａｒ１からＡｒ４に連結され得る「−（Ｄ）Ｃ」と共に示す。
【００８５】
【化５】
2013200421.tif 000007
【００８６】
式（１）から（７）中、Ｒ１５は水素原子、炭素数１以上４以下のアルキル基、炭素数１以上４以下のアルキル基もしくは炭素数１以上４以下のアルコキシ基で置換されたフェニル基、未置換のフェニル基、炭素数７以上１０以下のアラルキル基からなる群より選ばれる１種を表し、Ｒ１６からＲ１８はそれぞれ水素原子、炭素数１以上４以下のアルキル基、炭素数１以上４以下のアルコキシ基、炭素数１以上４以下のアルコキシ基で置換されたフェニル基、未置換のフェニル基、炭素数７以上１０以下のアラルキル基、ハロゲン原子からなる群より選ばれる１種を表し、Ａｒは置換又は未置換のアリーレン基を表し、Ｄ及びｃは一般式（ＩＩ）における「Ｄ」、「ｃ」と同様であり、ｓはそれぞれ０又は１を表し、ｔは１以上３以下の整数を表す。
ここで、式（７）中のＡｒとしては、下記式（８）又は（９）で表されるものが望ましい。
【００８７】
【化６】
2013200421.tif 000008
【００８８】
式（８）から（９）中、Ｒ１９及びＲ２０はそれぞれ水素原子、炭素数１以上４以下のアルキル基、炭素数１以上４以下のアルコキシ基、炭素数１以上４以下のアルコキシ基で置換されたフェニル基、未置換のフェニル基、炭素数７以上１０以下のアラルキル基、ハロゲン原子からなる群より選ばれる１種を表し、ｔは１以上３以下の整数を表す。
また、式（７）中のＺ’としては、下記式（１０）から（１７）のうちのいずれかで表されるものが望ましい。
【００８９】
【化７】
2013200421.tif 000009
【００９０】
式（１０）から（１７）中、Ｒ２１及びＲ２２はそれぞれ水素原子、炭素数１以上４以下のアルキル基、炭素数１以上４以下のアルコキシ基もしくは炭素数１以上４以下のアルコキシ基で置換されたフェニル基、未置換のフェニル基、炭素数７以上１０以下のアラルキル基、ハロゲン原子からなる群より選ばれる１種を表し、Ｗは２価の基を表し、ｑ及びｒはそれぞれ１以上１０以下の整数を表し、ｔはそれぞれ１以上３以下の整数を表す。
上記式（１６）から（１７）中のＷとしては、下記（１８）から（２６）で表される２価の基のうちのいずれかであることが望ましい。但し、式（２５）中、ｕは０以上３以下の整数を表す。
【００９１】
【化８】
2013200421.tif 000010
【００９２】
また、一般式（ＩＩ）中、Ａｒ５は、ｋが０のときはＡｒ１からＡｒ４の説明で例示された上記（１）から（７）のアリール基であり、ｋが１のときはかかる上記（１）から（７）のアリール基から水素原子を除いたアリーレン基である。
【００９３】
一般式（Ｉ）で示される化合物の具体例としては、以下に示す化合物が挙げられる。なお、上記一般式（Ｉ）で示される化合物は、これらにより何ら限定されるものではない。
【００９４】
【化９】
2013200421.tif 000011
【００９５】
【化１０】
2013200421.tif 000012
【００９６】
【化１１】
2013200421.tif 000013
【００９７】
【化１２】
2013200421.tif 000014
【００９８】
【化１３】
2013200421.tif 000015
【００９９】
【化１４】
2013200421.tif 000016
【０１００】
【化１５】
2013200421.tif 000017
【０１０１】
反応性電荷輸送材料の含有量は、例えば、（塗布液における固形分濃度）は、層全構成成分（固形分）に対して、８０質量％以上であり、望ましくは９０質量％以上、より望ましくは９５質量％以上である。この固形分濃度が９０質量％未満であると電気特性が悪化するおそれがある。なお、この反応性電荷輸送材料の含有量の上限は、他の添加剤が有効に機能する限り限定されるものではなく、多いほうが望ましい。
【０１０２】
次に、グアナミン化合物について説明する。
グアナミン化合物は、グアナミン骨格（構造）を有する化合物であり、例えば、アセトグアナミン、ベンゾグアナミン、ホルモグアナミン、ステログアナミン、スピログアナミン、シクロヘキシルグアナミンなどが挙げられる。
【０１０３】
グアナミン化合物としては、特に下記一般式（Ａ）で示される化合物及びその多量体の少なくとも１種であることが望ましい。ここで、多量体は、一般式（Ａ）で示される化合物を構造単位として重合されたオリゴマーであり、その重合度は例えば２以上２００以下（望ましくは２以上１００以下）である。なお、一般式（Ａ）で示される化合物は、１種単独で用いもよいが、２種以上を併用してもよい。特に、一般式（Ａ）で示される化合物は、２種以上混合して用いたり、それを構造単位とする多量体（オリゴマー）として用いたりすると、溶剤に対する溶解性が向上する。
【０１０４】
【化１６】
2013200421.tif 000018
【０１０５】
一般式（Ａ）中、Ｒ１は、炭素数１以上１０以下の直鎖状若しくは分鎖状のアルキル基、炭素数６以上１０以下の置換若しくは未置換のフェニル基、又は炭素数４以上１０以下の置換若しくは未置換の脂環式炭化水素基を示す。Ｒ２からＲ５は、それぞれ独立に水素、−ＣＨ２−ＯＨ、又は−ＣＨ２−Ｏ−Ｒ６を示す。Ｒ６は、炭素数１以上１０以下の直鎖状若しくは分鎖状のアルキル基を示す。
一般式（Ａ）において、Ｒ１を示すアルキル基は、炭素数が１以上１０以下であるが、望ましくは炭素数が１以下８以上であり、より望ましくは炭素数が１以上５以下である。また、当該アルキル基は、直鎖状であってもよし、分鎖状であってもよい。
一般式（Ａ）中、Ｒ１を示すフェニル基は、炭素数が６以上１０以下であるが、より望ましくは６以上８以下である。当該フェニル基に置換される置換基としては、例えば、メチル基、エチル基、プロピル基などが挙げられる。
一般式（Ａ）中、Ｒ１を示す脂環式炭化水素基は、炭素数４以上１０以下であるが、より望ましくは５以上８以下である。当該脂環式炭化水素基に置換される置換基としては、例えば、メチル基、エチル基、プロピル基などが挙げられる。
一般式（Ａ）中、Ｒ２からＲ５を示す「−ＣＨ２−Ｏ−Ｒ６」において、Ｒ６を示すアルキル基は、炭素数が１以上１０以下であるが、望ましくは炭素数が１以下８以上であり、より望ましくは炭素数が１以上６以下である。また、当該アルキル基は、直鎖状であってもよし、分鎖状であってもよい。望ましくは、メチル基、エチル基、ブチル基などが挙げられる。
【０１０６】
一般式（Ａ）で示される化合物としては、特に望ましくは、Ｒ１が炭素数６以上１０以下の置換若しくは未置換のフェニル基を示し、Ｒ２からＲ５がそれぞれ独立に−ＣＨ２−Ｏ−Ｒ６を示す化合物である。また、Ｒ６は、メチル基又はｎ−ブチル基から選ばれることが望ましい。
一般式（Ａ）で示される化合物は、例えば、グアナミンとホルムアルデヒドとを用いて公知の方法（例えば、日本化学会編、実験化学講座第４版、２８巻、４３０ページ）で合成される。
以下、一般式（Ａ）で示される化合物の具体例として例示化合物：（Ａ）−１から例示化合物：（Ａ）−４２を示すが、本実施形態はこれらに限られるわけではない。また、以下の具体例は単量体であるが、これら単量体を構造単位とする多量体（オリゴマー）であってもよい。尚、以下の例示化合物において、「Ｍｅ」はメチル基を、「Ｂｕ」はブチル基を、「Ｐｈ」はフェニル基をそれぞれ示す。
【０１０７】
【化１７】
2013200421.tif 000019
【０１０８】
【化１８】
2013200421.tif 000020
【０１０９】
【化１９】
2013200421.tif 000021
【０１１０】
【化２０】
2013200421.tif 000022
【０１１１】
また、一般式（Ａ）で示される化合物の市販品としては、例えば、スーパーベッカミン（Ｒ）Ｌ−１４８−５５、スーパーベッカミン（Ｒ）１３−５３５、スーパーベッカミン（Ｒ）Ｌ−１４５−６０、スーパーベッカミン（Ｒ）ＴＤ−１２６（以上ＤＩＣ社製）、ニカラックＢＬ−６０、ニカラックＢＸ−４０００（以上日本カーバイド社製）、などが挙げられる。
また、一般式（Ａ）で示される化合物（多量体を含む）は、合成後又は市販品の購入後、残留触媒の影響を取り除くために、トルエン、キシレン、酢酸エチル、などの適当な溶剤に溶解し、蒸留水、イオン交換水などで洗浄してもよいし、イオン交換樹脂で処理して除去してもよい。
【０１１２】
次に、メラミン化合物について説明する。
メラミン化合物としては、メラミン骨格（構造）であり、特に下記一般式（Ｂ）で示される化合物及びその多量体の少なくとも１種であることが望ましい。ここで、多量体は、一般式（Ａ）と同様に、一般式（Ｂ）で示される化合物を構造単位として重合されたオリゴマーであり、その重合度は例えば２以上２００以下（望ましくは２以上１００以下）である。なお、一般式（Ｂ）で示される化合物又はその多量体は、１種単独で用いてもよいし２種以上を併用してもよい。また、前記一般式（Ａ）で示される化合物又はその多量体と併用してもよい。特に、一般式（Ｂ）で示される化合物は、２種以上混合して用いたり、それを構造単位とする多量体（オリゴマー）として用いたりすると、溶剤に対する溶解性が向上する。
【０１１３】
【化２１】
2013200421.tif 000023
【０１１４】
一般式（Ｂ）中、Ｒ６からＲ１１はそれぞれ独立に、水素原子、−ＣＨ２−ＯＨ、−ＣＨ２−Ｏ−Ｒ１２、−Ｏ−Ｒ１２を示し、Ｒ１２は炭素数１以上５以下の分岐してもよいアルキル基を示す。当該アルキル基としてはメチル基、エチル基、ブチル基などが挙げられる。
一般式（Ｂ）で示される化合物は、例えば、メラミンとホルムアルデヒドとを用いて公知の方法で合成される（例えば、実験化学講座第４版、２８巻、４３０ページのメラミン樹脂と同様に合成される）。
以下、一般式（Ｂ）で示される化合物の具体例として例示化合物：（Ｂ）−１から例示化合物：（Ｂ）−８を示すが、本実施形態はこれらに限られるわけではない。また、以下の具体例は、単量体のものを示すが、これらを構造単位とする多量体（オリゴマー）であってもよい。
【０１１５】
【化２２】
2013200421.tif 000024
【０１１６】
一般式（Ｂ）で示される化合物の市販品としては、例えば、スーパーメラミＮｏ．９０（日油社製）、スーパーベッカミン（Ｒ）ＴＤ−１３９−６０（ＤＩＣ社製）、ユーバン２０２０（三井化学社製）、スミテックスレジンＭ−３（住友化学工業社製）、ニカラックＭＷ−３０（日本カーバイド社製）、などが挙げられる。
【０１１７】
また、一般式（Ｂ）で示される化合物（多量体を含む）は、合成後又は市販品の購入後、残留触媒の影響を取り除くために、トルエン、キシレン、酢酸エチル、などの適当な溶剤に溶解し、蒸留水、イオン交換水などで洗浄してもよいし、イオン交換樹脂で処理して除去してもよい。
【０１１８】
ここで、グアナミン化合物（一般式（Ａ）で示される化合物）及びメラミン化合物（一般式（Ｂ）で示される化合物）から選択される少なくとも１種の含有量（塗布液における固形分濃度）は、例えば、層全構成成分（固形分）に対して、０．１質量％以上５質量％以下であることがよく、望ましくは１質量％以上３質量％以下であることがよい。この固形分濃度が、０．１質量％未満であると、緻密な膜となりにくいため十分な強度が得られ難く、５質量％を超えると電気特性や耐ゴースト（画像履歴による濃度ムラ）性が悪化することがある。
【０１１９】
以下、保護層についてさらに詳細に説明する。
表面保護層には、例えば、帯電装置で発生するオゾン等の酸化性ガスによる劣化を抑制する目的で、酸化防止剤を添加することがよい。
酸化防止剤としては、例えば、ヒンダードフェノール系酸化防止剤、芳香属アミン系酸化防止剤、ヒンダードアミン系酸化防止剤、有機イオウ系酸化防止剤、ホスファイト系酸化防止剤、ジチオカルバミン酸塩系酸化防止剤、チオウレア系酸化防止剤、ベンズイミダゾール系酸化防止剤、などの公知の酸化防止剤も挙げられる。
【０１２０】
保護層には、反応性電荷輸送材料（例えば一般式（Ｉ）で示される化合物）と共に、フェノール樹脂、尿素樹脂、アルキッド樹脂などを併用しても。また、強度を向上させるために、スピロアセタール系グアナミン樹脂（例えば「ＣＴＵ−グアナミン」、味の素ファインテクノ（株）製）など、一分子中の官能基のより多い化合物を当該架橋物中の材料に共重合させることも効果的である。
【０１２１】
保護層には、放電生成ガスを吸着しすぎないように添加することで放電生成ガスによる酸化を効果的に抑制する目的から、フェノール樹脂などの他の熱硬化性樹脂を混合して用いてもよい。
【０１２２】
保護層には。界面活性剤を添加することがよい。界面活性剤としては、フッ素原子、アルキレンオキサイド構造、シリコーン構造のうち少なくとも１種類以上の構造を含む界面活性剤であれば特に制限はないが、上記構造を複数有するものが電荷輸送有機化合物との親和性・相溶性が高く保護層用塗布液の成膜性が向上し、保護層のシワ・ムラが抑制されるため、好適に挙げられる。
【０１２３】
保護層には、さらに、膜の成膜性、可とう性、潤滑性、接着性を調整するなどの目的から、カップリング剤、フッ素化合物と混合して用いても良い。この化合物として、各種シランカップリング剤、及び市販のシリコーン系ハードコート剤が用いられる。
【０１２４】
保護層の放電ガス耐性、機械強度、耐傷性、粒子分散性、粘度制御、トルク低減、磨耗量制御、ポットライフ（層形成用塗布液の保存性）の延長などの目的でアルコールに溶解する樹脂を加えてもよい。
ここで、アルコールに可溶な樹脂とは、炭素数５以下のアルコールに１質量％以上溶解する樹脂を意味する。アルコール系溶剤に可溶な樹脂としては、例えば、ポリビニルアセタール樹脂、ポリビニルフェノール樹脂が挙げられる。
【０１２５】
保護層には、残留電位を下げる目的、又は強度を向上させる目的で、各種粒子を添加してもよい。粒子の一例として、ケイ素含有粒子、フッ素樹脂粒子が挙げられる。
ケイ素含有粒子とは、構成元素にケイ素を含む粒子であり、具体的には、コロイダルシリカ及びシリコーン粒子等が挙げられる。
フッ素樹脂粒子としては、特に限定されるものではないが、例えばポリテトラフルオロエチレン、ペルフルオロアルコキシフッ素樹脂、ポリクロロトリフルオロエチレン、ポリフッ化ビニリデン、ポリジクロロジフルオロエチレン、テトラフルオロエチレン−パーフルオロアルキルビニルエーテル共重合体、テトラフルオロエチレン−ヘキサフルオロプロピレン共重合体、テトラフルオロエチレン−エチレン共重合体、またはテトラフルオロエチレン−ヘキサフルオロプロピレン−パーフルオロアルキルビニルエーテル共重合体等の粒子が挙げられる。
フッ素樹脂粒子と共に、フッ化アルキル基含有共重合体を併用してもよい。フッ化アルキル基含有共重合体の市販品としては、例えば、ＧＦ３００、ＧＦ４００（東亞合成社製）、サーフロンシリーズ（ＡＧＣセイミケキカル社製）、フタージェントシリーズ（ネオス社製）、ＰＦシリーズ（北村化学社製）、メガファックシリーズ（ＤＩＣ製）、ＦＣシリーズ（３Ｍ製）等が挙げられる。
【０１２６】
保護層には、同様な目的でシリコーンオイル等のオイルを添加してもよい。
保護層には、金属、金属酸化物及びカーボンブラック等を添加してもよい。
【０１２７】
保護層は、反応性電荷輸送材料と必要に応じてグアナミン化合物及びメラミン化合物から選択される少なくとも１種とを、酸触媒を用いて重合（架橋）させた硬化膜（架橋膜）であることが望ましい。酸触媒としては、酢酸、クロロ酢酸、トリクロロ酢酸、トリフルオロ酢酸、シュウ酸、マレイン酸、マロン酸、乳酸などの脂肪族カルボン酸、安息香酸、フタル酸、テレフタル酸、トリメリット酸などの芳香族カルボン酸、メタンスルホン酸、ドデシルスルホン酸、ベンゼンスルホン酸、ドデシルベンゼンスルホン酸、ナフタレンスルホン酸、などの脂肪族、及び芳香族スルホン酸類などが用いられるが、含硫黄系材料を用いることが望ましい。
【０１２８】
ここで、触媒の配合量は、層全構成成分（固形分）に対して、０．１質量％以上５０質量％以下の範囲であることが望ましく、特に１０質量％以上３０質量％以下が望ましい。この配合量が上記範囲未満であると、触媒活性が低すぎることがあり、上記範囲を超えると耐光性が悪くなることがある。なお、耐光性とは、感光層が室内光などの外界からの光にさらされたときに、照射された部分が濃度低下を起こす現象のことを言う。原因は、明らかではないが、特開平５−０９９７３７号公報にあるように、光メモリー効果と同様の現象が起こっているためであると推定される。
【０１２９】
以上の構成の保護層は、上記成分を混合した保護層形成用塗布液を用いて形成される。保護層形成用塗布液の調製は、無溶媒で行うか、必要に応じて溶剤を用いて行ってもよい。かかる溶剤は１種を単独で又は２種以上を混合して使用されるが、望ましくは沸点が１００℃以下のものである。溶剤としては、特に、少なくとも１種以上の水酸基を持つ溶剤（例えば、アルコール類等）を用いることがよい。
【０１３０】
また、上記成分を反応させて塗布液を得るときには、単純に混合、溶解させるだけでもよいが、室温（例えば２５℃）以上１００℃以下、望ましくは、３０℃以上８０℃以下で１０分以上１００時間以下、望ましくは１時間以上５０時間以下加温しても良い。また、この際に超音波を照射することも望ましい。これにより、恐らく部分的な反応が進行し、塗膜欠陥が少なく、厚さのバラツキが少ない膜が得られやすくなる。
そして、保護層形成用塗布液を、ブレード塗布法、マイヤーバー塗布法、スプレー塗布法、浸漬塗布法、ビード塗布法、エアーナイフ塗布法、カーテン塗布法等の公知の方法により塗布し、必要に応じて例えば温度１００℃以上１７０℃以下で加熱して硬化させることで、保護層が得られる。
【０１３１】
保護層の膜厚は、望ましくは３μｍ以上４０μｍ以下、より望ましくは５μｍ以上３５μｍ以下、さらに望ましくは５μｍ以上１５μｍ以下の範囲に設定される。
【０１３２】
なお、以上、機能分離型の電子写真感光体を例に説明したが、例えば図３に示す単層型感光層（電荷発生／電荷輸送層）を形成する場合は、電荷発生材料の含有量は１０質量％以上８５質量％以下程度が望ましく、より望ましくは２０質量％以上５０質量％以下である。また、電荷輸送材料の含有量は５質量％以上５０質量％以下とすることが望ましい。
単層型感光層の形成方法は、電荷発生層や電荷輸送層の形成方法と同様である。単層型感光層の厚さは５μｍ以上５０μｍ以下程度が望ましく、１０μｍ以上４０μｍ以下とするのがさらに望ましい。
【０１３３】
［帯電装置］
帯電装置２０としては、例えば、導電性の帯電ローラ、帯電ブラシ、帯電フィルム、帯電ゴムブレード、帯電チューブ等を用いた接触型帯電器が挙げられる。また、帯電装置２０としては、例えば、非接触方式のローラ帯電器、コロナ放電を利用したスコロトロン帯電器やコロトロン帯電器等のそれ自体公知の帯電器等も挙げられる。帯電装置２０としては、接触型帯電器がよい。
【０１３４】
［露光装置］
露光装置３０としては、例えば、電子写真感光体１０表面に、半導体レーザ光、ＬＥＤ光、液晶シャッタ光等の光を、像様に露光する光学系機器等が挙げられる。光源の波長は電子写真感光体１０の分光感度領域にあるものがよい。半導体レーザーの波長としては、例えば、７８０ｎｍ前後に発振波長を有する近赤外がよい。しかし、この波長に限定されず、６００ｎｍ台の発振波長レーザーや青色レーザーとして４００ｎｍ以上４５０ｎｍ以下に発振波長を有するレーザーも利用してもよい。また、露光装置３０としては、例えばカラー画像形成のためにはマルチビーム出力するタイプの面発光型のレーザー光源も有効である。
【０１３５】
［現像装置］
現像装置４０は、例えば、トナー及びキャリアからなる２成分現像剤を収容する容器内に、現像領域で電子写真感光体１０に対向して配置された現像ロール４１が備えられた構成が挙げられる。現像装置４０としては、２成分現像剤により現像する装置であれば、特に制限はなく、周知の構成が採用される。
【０１３６】
ここで、現像装置４０に使用される現像剤について説明する。
現像剤は、トナーからなる一成分現像剤であってもよいし、トナーとキャリアを含む二成分系現像剤であってもよい。
【０１３７】
トナーは、例えば、結着樹脂、着色剤、及び必要に応じて離型剤等の他の添加剤を含むトナー粒子と、必要に応じて外添剤と、を含んで構成される。
【０１３８】
トナー粒子は、平均形状係数（形状係数＝（ＭＬ２／Ａ）×（π／４）×１００で表される形状係数の個数平均、ここでＭＬは粒子の最大長を表し、Ａは粒子の投影面積を表す）が１００以上１５０以下であることが望ましく、１０５以上１４５以下であることがより望ましく、１１０以上１４０以下であることがさらに望ましい。さらに、トナーとしては、体積平均粒子径が３μｍ以上１２μｍ以下であることが望ましく、３．５μｍ以上１０μｍ以下であることがより望ましく、４μｍ以上９μｍ以下であることがさらに望ましい。
【０１３９】
トナー粒子は、特に製造方法により限定されるものではないが、例えば、結着樹脂、着色剤及び離型剤、必要に応じて帯電制御剤等を加えて混練、粉砕、分級する混練粉砕法；混練粉砕法にて得られた粒子を機械的衝撃力又は熱エネルギーにて形状を変化させる方法；結着樹脂の重合性単量体を乳化重合させ、形成された分散液と、着色剤及び離型剤、必要に応じて帯電制御剤等の分散液とを混合し、凝集、加熱融着させ、トナー粒子を得る乳化重合凝集法；結着樹脂を得るための重合性単量体と、着色剤及び離型剤、必要に応じて帯電制御剤等の溶液を水系溶媒に懸濁させて重合する懸濁重合法；結着樹脂と、着色剤及び離型剤、必要に応じて帯電制御剤等の溶液とを水系溶媒に懸濁させて造粒する溶解懸濁法等により製造されるトナー粒子が使用される。
【０１４０】
また上記方法で得られたトナー粒子をコアにして、さらに凝集粒子を付着、加熱融合してコアシェル構造をもたせる製造方法等、公知の方法が使用される。なお、トナーの製造方法としては、形状制御、粒度分布制御の観点から水系溶媒にて製造する懸濁重合法、乳化重合凝集法、溶解懸濁法が望ましく、乳化重合凝集法が特に望ましい。
【０１４１】
そして、トナーは、上記トナー粒子及び上記外添剤をヘンシェルミキサー又はＶブレンダー等で混合することによって製造される。また、トナー粒子を湿式にて製造する場合は、湿式にて外添してもよい。
【０１４２】
また、トナーは、２成分現像剤として用いられる場合、キャリアとの混合割合は、周知の割合で設定する。なお、キャリアとしては、特に制限はないが、例えば、キャリアとしては、磁性粒子の表面に樹脂コーティングを施したものが好適に挙げられる。
【０１４３】
［転写装置］
転写装置５０としては、例えば、ベルト、ローラ、フィルム、ゴムブレード等を用いた接触型転写帯電器、コロナ放電を利用したスコロトロン転写帯電器やコロトロン転写帯電器等のそれ自体公知の転写帯電器が挙げられる。
【０１４４】
［クリーニング装置］
クリーニング装置７０は、例えば、筐体７１と、クリーニングブレード７２と、クリーニングブレード７２の電子写真感光体１０回転方向下流側に配置されるクリーニングブラシ７３と、を含んで構成されている。また、クリーニングブラシ７３には、例えば、固形状の潤滑剤７４が接触して配置されている。
【０１４５】
［除電装置］
除電装置８０としては、例えば、タングステンランプ、ＬＥＤ等の光源を備えた公知の除電装置が挙げられる。
【０１４６】
以下、本実施形態に係る画像形成装置１０１の動作について説明する。まず、電子写真感光体１０が矢印ａで示される方向に沿って回転すると同時に、帯電装置２０により負に帯電する。
【０１４７】
帯電装置２０によって表面が負に帯電した電子写真感光体１０は、露光装置３０により露光され、表面に潜像が形成される。
【０１４８】
電子写真感光体１０における潜像の形成された部分が現像装置４０に近づくと、現像装置４０（現像ロール４１）により、潜像にトナーが付着し、トナー像が形成される。
【０１４９】
トナー像が形成された電子写真感光体１０が矢印ａに方向にさらに回転すると、転写装置５０によりトナー像は記録紙Ｐに転写される。これにより、記録紙Ｐにトナー像が形成される。
その後、クリーニング装置７０により電子写真感光体１０の表面をクリーニングした後、除電装置８０により電子写真感光体１０の表面全面に対して除電光を照射した除電を行う。そして、再び、帯電装置２０によって、帯電がなされて、次のサイクル（画像プロセス）が行われる。
【０１５０】
画像が形成された記録紙Ｐは、定着装置６０でトナー像が定着される。
【０１５１】
なお、本実施形態に係る画像形成装置１０１は、例えば、図３に示すように、筐体１１内に、電子写真感光体１０、帯電装置２０、露光装置３０、現像装置４０、クリーニング装置７０、及び除電装置８０を一体に収容させたプロセスカートリッジ１０１Ａを備えた形態であってもよい。このプロセスカートリッジ１０１Ａは、複数の部材を一体的に収容し、画像形成装置１０１に脱着させるものである。
なお、プロセスカートリッジ１０１Ａの構成は、これに限られず、例えば、上記以外の装置を備えていてもよい。
【０１５２】
また、本実施形態に係る画像形成装置１０１は、上記構成に限られず、例えば、電子写真感光体１０の周囲であって、転写装置５０よりも電子写真感光体１０の回転方向下流側でクリーニング装置７０よりも電子写真感光体の回転方向上流側に、残留したトナーの極性を揃え、クリーニングブラシで除去しやすくするための第１除電装置を設けた形態であってもよい。
【０１５３】
また、本実施形態に係る画像形成装置１０１は、上記構成に限れず、周知の構成、例えば、電子写真感光体１０に形成したトナー像を中間転写体に転写した後、記録紙Ｐに転写する中間転写方式の画像形成装置を採用してもよいし、タンデム方式の画像形成装置を採用してもよい。
【実施例】
【０１５４】
以下、実施例及び比較例に基づき本発明をさらに具体的に説明するが、本発明は以下の実施例に何ら限定されるものではない。
【０１５５】
＜感光体の作製＞
［感光体１］
−下引層−
酸化亜鉛：（平均粒子径７０ｎｍ：テイカ社製：比表面積値１５ｍ２／ｇ）１００質量部をトルエン５００質量部と攪拌混合し、シランカップリング剤（ＫＢＭ６０３：信越化学社製）１．０質量部を添加し、２時間攪拌した。その後トルエンを減圧蒸留にて留去し、１２０℃で３時間）焼き付けを行い、シランカップリング剤表面処理酸化亜鉛顔料を得た。
表面処理を施した酸化亜鉛１００質量部を５００質量部のテトラヒドロフランと攪拌混合し、アリザリン１質量部を５０質量部のテトラヒドロフランに溶解させた溶液を添加し、５０℃にて５時間攪拌した。その後、減圧ろ過にてアリザリンを表面に付着させた酸化亜鉛をろ別し、さらに６０℃で減圧乾燥を行いアリザリン付与酸化亜鉛顔料を得た。
アリザリン付与酸化亜鉛顔料６０質量部、硬化剤（ブロック化イソシアネート  スミジュール３１７５（住友バイエルンウレタン社製）１３．５質量部、及びブチラール樹脂（ＢＭ−１（積水化学社製））１５質量部をメチルエチルケトン８５質量部に溶解した溶液３８質量部と、メチルエチルケトン２５質量部と、を混合し、１ｍｍφのガラスビーズを用いてサンドミルにて２時間の分散を行い分散液を得た。
【０１５６】
得られた分散液に触媒としてジオクチルスズジラウレート：０．００５質量部、シリコーン樹脂粒子トスパール１４５（ＧＥ東芝シリコーン社製）：４０質量部を添加し、１７０℃、４０分の乾燥硬化を行い下引層形成用塗布液を得た。この下引層形成用塗布液を浸漬塗布法にて直径８４ｍｍ、長さ３４０ｍｍ、肉厚１ｍｍのアルミニウム基体上に塗布し、１６０℃、１００分の乾燥硬化を行い厚さ１９μｍの下引層を形成した。
【０１５７】
−電荷発生層−
次に、電荷発生材料としてＸ線回折スペクトルにおけるブラッグ角（２θ±０．２°）が、７．４°、１６．６°、２５．５°、２８．３°に強い回折ピークを持つクロロガリウムフタロシアニン結晶１質量部を、ポリビニルブチラール樹脂（商品名：エスレックＢＭ−Ｓ、積水化学社製）１質量部とともに酢酸ブチル１００質量部に加え、ガラスビーズとともにペイントシェーカーで１時間処理して分散して電荷発生層形成用塗布液を得た。得られた塗布液を、下引層上に浸漬塗布し、１００℃、１０分乾燥して、膜厚０．２μｍの電荷発生層を形成した。
【０１５８】
−電荷輸送層−
次に、下記構造式１で示される化合物２質量部、及び下記構造式２で示される高分子化合物（粘度平均分子量：３９，０００）３質量部をテトラヒドロフラン１０質量部及びトルエン５質量部に溶解して塗布液を得た。得られた塗布液を電荷発生層上に浸漬塗布し、１３０℃にて４０分加熱乾燥して、膜厚２０μｍの電荷輸送層を形成した。
【０１５９】
【化２３】
2013200421.tif 000025
【０１６０】
−保護層−
反応性電荷輸送材料として下記構造式３で示される化合物（例示化合物（Ｉ−２１））９．５質量部、シクロペンタノール３５質量部、テトラヒドロフラン９質量部、及び蒸留水０．９質量部を混合し、それにイオン交換樹脂（アンバーリスト１５Ｅ）を０．５質量部加え、室温（２５℃）で攪拌することにより２時間加水分解を行った。さらに、ベンゾグアナミン樹脂（例示化合物（Ａ）−１７：ニカラックＢＬ−６０、三和ケミカル社製）０．５質量部、ジメチルポリシロキサン０．２質量部、及びＮＡＣＵＲＥ２５００（キングインダストリー社製）０．１質量部を加え保護層形成用塗布液を調製した。この保護層形成用塗布液を浸漬塗布法で電荷輸送層の上に塗布し１５２℃で５０分乾燥し、膜厚約８μｍの保護層を形成した。
【０１６１】
【化２４】
2013200421.tif 000026
【０１６２】
以上の工程を経て、感光体１を作製した。
【０１６３】
［感光体２］
感光体１において、電荷輸送層の上に保護層形成用塗布液を塗布後、１６０℃で５０分乾燥して保護層を形成した以外は感光体１と同様にして得られた感光体を、感光体２とした。
【０１６４】
［感光体３］
感光体１において、電荷輸送層の上に保護層形成用塗布液を塗布後、１４５℃で５０分乾燥して保護層を形成した以外は感光体１と同様にして得られた感光体を、感光体３とした。
【０１６５】
［感光体４］
感光体３において、電荷輸送層の膜厚を２５μｍにした以外は感光体３と同様にして得られた感光体を、感光体４とした。
【０１６６】
［感光体５］
感光体４において、電荷輸送層の上に保護層形成用塗布液を塗布後、１５２℃で５０分乾燥して保護層を形成した以外は感光体４と同様にして得られた感光体を、感光体５とした。
【０１６７】
［感光体６］
感光体４において、電荷輸送層の上に保護層形成用塗布液を塗布後、１４０℃で５０分乾燥して保護層を形成した以外は感光体４と同様にして得られた感光体を、感光体６とした。
【０１６８】
［感光体７］
感光体１において、電荷輸送層の上に保護層形成用塗布液を塗布後、１６３℃で５０分乾燥して保護層を形成した以外は感光体１と同様にして得られた感光体を、感光体７とした。
【０１６９】
［感光体８］
感光体１において、電荷輸送層の上に保護層形成用塗布液を塗布後、１４２℃で５０分乾燥して保護層を形成した以外は感光体１と同様にして得られた感光体を、感光体８とした。
【０１７０】
［感光体９］
感光体４において、電荷輸送層の上に保護層形成用塗布液を塗布後、１５５℃で５０分乾燥して保護層を形成した以外は感光体４と同様にして得られた感光体を、感光体９とした。
【０１７１】
［感光体１０］
感光体４において、電荷輸送層の上に保護層形成用塗布液を塗布後、１３７℃で５０分乾燥して保護層を形成した以外は感光体４と同様にして得られた感光体を、感光体１０とした。
【０１７２】
［感光体１１］
感光体１において、電荷輸送層の膜厚を１５μｍにした以外は感光体３と同様にして得られた感光体を、感光体１１とした。
【０１７３】
＜実施例１〜６、比較例１〜５＞
表１に従った感光体を、画像形成装置［富士ゼロックス社製Ｃｏｌｏｒｅ  １０００  Ｐｒｅｓｓの増速改造機に装着した。
なお、この画像形成装置の主な構成は、以下の通りである。
・帯電装置：ストロコロン（帯電電圧：ＤＣ電圧−７００Ｖ）
・転写装置：ストロコロン（転写電圧：ＤＣ電圧７００Ｖ）
・除電装置：キセノンフラッシュランプ（除電光強度：５ｍＪ／ｍ２）
・除電後帯電までの時間Ｔｃ：６８（ｍｓｅｃ）
・除電後現像までの時間Ｔｄ：１６７（ｍｓｅｃ）
【０１７４】
＜評価＞
（感光体の△Ｖの測定）
各感光体の△Ｖを次のようにして測定した。なお、各感光体の△Ｖは、感光体を搭載した画像形成装置の構成に相当する条件で測定した。
具体的には、温度２２℃、湿度５５％の環境で、感光体を帯電装置に相当するスコロトロンで−７００Ｖに帯電し、透過型電位プローブを通して、除電装置に相当するキセノンフラッシュランプでパルス光（照射光強度５ｍＪ／ｍ２）を照射して除電を行い、光照射直後からの表面電位時間変化を、透過型電位プローブで測定した。
そして、除電後帯電までの時間Ｔｃに相当する光照射直後から６８（ｍｓｅｃ）経過後の感光体の表面電位（未露光部の表面電位に相当）、除電後現像までの時間Ｔｄに相当する光照射直後から１６７（ｍｓｅｃ）経過後の感光体の表面電位（未露光部の表面電位に相当）を、それぞれ測定し、その電位差△Ｖを求めた。
【０１７５】
（感光体の△Ｃの測定）
各感光体の△Ｃを次のようにして測定した。なお、各感光体の△Ｖは、感光体を搭載した画像形成装置の構成に相当する条件で測定した。
まず、温度２２℃、湿度５５％の環境で、感光体を帯電装置に相当するスコロトロンでの帯電と、除電装置に相当するキセノンフラッシュランプでパルス光（照射光強度５ｍＪ／ｍ２）を照射しての除電と、を繰り返し行いながら、スコロトロンのグリッド電圧を０Ｖから−１４００Ｖまで１００Ｖ毎に増加させ、感光体の帯電後の表面電位および感光体の流入電流を測定する。感光体の流入電流を帯電面積で割り、感光体の表面に与える電荷Ｑを求め、横軸が電荷量Ｑ、縦軸が表面電位ＶのＱ−Ｖグラフを作成する。感光体の表面電位が−２００Ｖから−６００Ｖの範囲のデータを用いて、最小二乗法による直線近似を行い、得られた直線の傾きから静電容量Ｃ１（転写無しのときの静電容量に相当）を求めた。
次に、感光体の帯電後の表面電位を測定後、転写装置に相当するストロコロンで転写電圧（ＤＣ電圧７００Ｖ）を印加した以外は、同様に測定を行い、静電容量Ｃ２（転写したときの静電容量に相当）を求めた。
そして、求めた静電容量Ｃ１、Ｃ２から、転写による感光体の静電容量の低下率［Ｃ２／Ｃ１］（％）未露光部の静電容量の低下率（％）に相当）を求めた。
【０１７６】
（画質評価）
各感光体を搭載した画像形成装置用いて画像形成テストを行った。
具体的には、プリント画像のゴースト評価を目視にて行い、画像履歴が濃く現れた場合はポジゴースト、画像履歴が薄く現れた場合はネガゴーストとする。また、ハーフトーン画像の濃度むら評価を目視にて行った。
【０１７７】
以上の結果を表１に示す。
【０１７８】
【表１】
2013200421.tif 000027
【０１７９】
上記結果から、本実施例では、比較例に比べ、画質評価において、ゴースト、及び濃度ムラの発生が共に抑制されていることがわかる。
【符号の説明】
【０１８０】
１ 下引層、２ 電荷発生層、３ 電荷輸送層、４ 導電性支持体、５ 保護層、１０ 電子写真感光体、１１ 筐体、２０ 帯電装置、３０ 露光装置、４０ 現像装置、４１ 現像ロール、５０ 転写装置、６０ 定着装置、７０ クリーニング装置、７１ 筐体、７２ クリーニングブレード、７２Ａ 支持部材、７３ クリーニングブラシ、７４ 潤滑剤、８０  除電装置、１０１Ａ プロセスカートリッジ、１０１ 画像形成装置
【図１】
2013200421.tif 000028
【図２】
2013200421.tif 000029
【図３】
2013200421.tif 000030
【図４】
2013200421.tif 000031
【図５】
2013200421.tif 000032